КАТАЛИЗАТОРЫ

1. Способ получения кобальтсодержащего катализатора синтеза углеводородов, при этом способ включает:
прокаливание исходного предшественника катализатора, содержащего носитель катализатора, несущий соединение кобальта, путем термообработки исходного предшественника катализатора в невосстановительных условиях для разложения соединения кобальта и/или для того, чтобы вызвать взаимодействие соединения кобальта с кислородом с получением, таким образом, исходного предшественника катализатора;
введение соединения кобальта на поверхность и/или внутрь прокаленного исходного предшественника катализатора таким образом, что прокаленный исходный предшественник катализатора несет данное соединение кобальта, получая, таким образом, последующий предшественник катализатора; и
непосредственное подвергание последующего предшественника катализатора восстановительным условиям без предварительного подвергания термообработке в окислительных условиях, которое вызывает окисление нанесенного соединения кобальта или разложение соединения кобальта, для активации последующего предшественника катализатора с получением, таким образом, кобальтсодержащего катализатора синтеза углеводородов.
2. Способ по п. 1, который включает приготовление исходного предшественника катализатора путем введения соединения кобальта на поверхность и/или внутрь носителя катализатора.
3. Способ по п. 1, в котором прокаливание исходного предшественника катализатора проводится в окислительных условиях при температуре выше 95°C, но не выше 400°C.
4. Способ по п. 1, в котором соединение кобальта, которое вводится на поверхность и/или внутрь прокаленного исходного предшественника катализатора, является таким же, как и соединение кобальта исходного предшественника катализатора.
3
2
2
5. Способ по п. 4, в котором соединение кобальта представляет собой Co(NO)·6HO.
6. Способ по п. 1, в котором введение соединения кобальта на поверхность и/или внутрь прокаленного исходного предшественника катализатора осуществляется путем пропитки в суспензии.
7. Способ по п. 6, в котором пропитка в суспензии проводится при давлении ниже атмосферного ниже 85 кПа(а) и при температуре выше 25°C, но не выше 95°C.
8. Способ по п. 6, в котором после пропитки в суспензии следует частичная сушка пропитанного прокаленного исходного предшественника катализатора при температуре сушки выше 25°C и при давлении ниже атмосферного ниже 85 кПа(а).
9. Способ по п. 1, в котором подвергание последующего предшественника катализатора восстановительным условиям включает приведение в контакт последующего предшественника катализатора с восстановительным газом, активируя, таким образом, последующий предшественник катализатора.
10. Способ по п. 1, в котором введение соединения кобальта на поверхность и/или внутрь прокаленного исходного предшественника катализатора осуществляют путем пропитки, при этом способ включает формирование смеси соединения кобальта, жидкого носителя для соединения кобальта и прокаленного исходного предшественника катализатора, и сушку полученного пропитанного прокаленного исходного предшественника катализатора при температуре выше 25°C, для получения последующего предшественника катализатора.
11. Способ по п. 10, в котором подвергание последующего предшественника катализатора восстановительным условиям включает приведение в контакт последующего предшественника катализатора с восстановительным газом, активируя, таким образом, последующий предшественник катализатора, при этом последующий предшественник катализатора находится при температуре близкой к температуре сушки при приведении его в контакт с восстановительным газом.
12. Способ по п. 9, в котором восстановительный газ представляет собой водород или водородсодержащий газ.
13. Способ по п. 9, в котором приведение в контакт последующего предшественника катализатора с восстановительным газом достигается путем пропускания восстановительного газа через слой частиц последующего предшественника катализатора.
14. Способ по п. 11, в котором восстановительный газ представляет собой водород или содержащий водород газ.
15. Способ по п. 11, в котором приведение в контакт последующего предшественника катализатора с восстановительным газом достигается путем пропускания восстановительного газа через слой частиц последующего предшественника катализатора.
16. Способ получения углеводородов, при этом способ включает получение кобальтсодержащего катализатора синтеза углеводородов согласно способу по любому из пунктов с 1 по 15; и приведение в контакт водорода с окисью углерода при температуре выше 100°C и при давлении не менее 10 бар в присутствии кобальтсодержащего катализатора синтеза углеводородов, получая, таким образом, углеводороды в процессе синтеза Фишера-Тропша.